ГЛАЗУРЬ
GLASE

Изобретение относится к технологии силикатов и касается составов глазурей для нанесения на керамику, изготовленную из красных легкоплавких глин.
2
2
3
2
3
2
2
2
3
2
Известна глазурь, содержащая, мас.%: SiO 63,36-66,24; AlO 2,73-4,96; ВО 17,64-18,33; CaO 1,09-1,4; MgO 0,37-0,48; NaO 9,34-11,46; KO 0,38-0,49; FeO 0,7-0,91; TiO 0,05-0,07 [1].
Задача изобретения состоит в снижении температуры обжига глазури.
2
3
2
3
3
2
3
2
3
2
3
2
2
3
Технический результат достигается тем, что в глазури, содержащей AlO, ВО, CaO, MgO, KO, FeO, компоненты находятся при следующем соотношении, мас.%: AlO 5,0-6,0; ВО 52,0-77,9; CaO 5,0-6,0; MgO 5,0-6,0; KO 5,0-6,0; FeO 0,1-26,0.
В таблице приведены составы глазури.
Компоненты
Содержание, мас.%, в составах
1
2
3
Al<sub>2</sub>O<sub>3</sub>
6,0
5,5
5,0
В<sub>2</sub>О<sub>3</sub>
77,0
77,9
52,0
CaO
5,0
5,5
6,0
MgO
6,0
5,5
5,0
K<sub>2</sub>O
5,0
5,5
6,0
Fe<sub>2</sub>O<sub>3</sub>
1,0
0,1
26,0
Глазурь получают следующим образом.
Из подготовленных сырьевых компонентов при температуре 1300°С варят фритту. Расплав выливают на пластину из жаропрочного материала и охлаждают на воздухе до температуры 20-50°С. Гранулы фритты размалывают до полного прохождения через сетку №0056 и готовят глазурную суспензию с влажностью 45-55%. Готовую глазурную суспензию наносят на поверхность керамических изделий, например керамических фигурок, сувениров, подсвечников и т.п., сушат на воздухе и обжигают при температуре 750°С.
Источники информации
1. А.с. №1765127 СССР, 1990.